【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
耐高温性および耐油性を維持しつつ、硬化したコンパウンドの低温度範囲を改善するコポリマーであって、
（ａ）１０〜５０重量％または１８〜５０重量％のエチレンコモノマー、
（ｂ）５〜５５重量％または１０〜４０重量％の第１のアルキルアクリレートコモノマー、
（ｂ）１５〜８０重量％または１５〜６５重量％の第２のアルキルアクリレートコモノマー、および任意選択的に
（ｄ）０〜７重量％、０．５〜７重量％または２〜５重量％の１，４−ブテン二酸のモノアルキルエステルコモノマー
を含み、
全アクリレート分が前記コポリマーの約４０〜７５重量％または４７〜７０重量％を構成し、
全てのパーセントは、前記コポリマー中の成分（ａ）〜（ｄ）の全重量を基準にしていることを特徴とするコポリマー。
【請求項２】
（ａ）２１〜４１重量％のエチレンコモノマー、
（ｂ）２０〜２８重量％のメチルアクリレートコモノマー、
（ｃ）３６〜４６重量％のｎ−ブチルアクリレートコモノマー、および
（ｄ）３〜５重量％の１，４−ブテン二酸のモノエチルエステルコモノマー
を含むことを特徴とする請求項１に記載のコポリマー。
【請求項３】
前記コポリマーがエチレンコポリマーであり、前記第１のアルキルアクリレートコモノマーが５重量％の下限から、ｎ−ブチルアクリレートが４１重量％で存在する時の４５重量％からｎ−ブチルアクリレートが１５重量％で存在する時の４７．５重量％まで直線的に変わる上限まで前記コポリマー中に存在するメチルアクリレートであり、前記ｎ−ブチルアクリレートが、メチルアクリレートが２３〜４７．５重量％の範囲内で存在する時の１５重量％の下限から、およびメチルアクリレートが５重量％で存在する時の５７重量％の下限から、およびメチルアクリレート５重量％での前記下限とメチルアクリレート２３重量％での前記下限との間で直線的に変わる下限から、メチルアクリレートが４５重量％で存在する時の４１重量％の上限まで、およびメチルアクリレートが５重量％で存在する時の８０重量％の上限まで、およびメチルアクリレート４５〜５重量％の間で直線的に変わる上限まで前記コポリマー中に存在し、残りがエチレンであるか、または
前記第１のアルキルアクリレートコモノマーが１０〜４０重量％で前記コポリマー中に存在するメチルアクリレートであり、前記第２のアルキルアクリレートコモノマーが、メチルアクリレートが２３〜４３重量％の範囲内で存在する時の１５重量％の下限から、およびメチルアクリレートが１０重量％で存在する時の４７重量％の下限から、およびメチルアクリレート１０重量％での前記下限とメチルアクリレート２３重量％での前記下限との間で直線的に変わる下限から、メチルアクリレートが４０重量％で存在する時の３５重量％の上限まで、およびメチルアクリレートが１０重量％で存在する時の６５重量％の上限まで、およびメチルアクリレート４０〜１０重量％の間で直線的に変わる上限まで前記コポリマー中に存在するｎ−ブチルアクリレートであり、および
前記メチルアクリレートが好ましくは１５〜３０重量％で前記コポリマー中に存在し、前記第２のアルキルアクリレートコモノマーが、メチルアクリレートが２７〜３０重量％の範囲内で存在する時の２０重量％の下限から、およびメチルアクリレートが１５重量％で存在する時の４５重量％の下限から、およびメチルアクリレート１５重量％での前記下限とメチルアクリレート２７重量％での前記下限との間で直線的に変わる下限から、メチルアクリレートが３０重量％で存在する時の４５重量％の上限まで、およびメチルアクリレートが１５重量％で存在する時の６０重量％の上限まで、およびメチルアクリレート３０〜１５重量％の間で直線的に変わる上限まで前記コポリマー中に存在するｎ−ブチルアクリレートである
ことを特徴とする請求項１または２に記載のコポリマー。
【請求項４】
ガラス転移温度Ｔｇが−４７℃〜−３０℃であることを特徴とする請求項１、２または３に記載のエチレンコポリマー。
【請求項５】
コポリマーおよび少なくとも１種の追加の成分を含む配合組成物であって、前記コポリマーが請求項１、２、３または４において特徴付けられ、前記追加の成分が酸化防止剤、内部用離型剤、可塑剤、硬化剤、促進剤および充填剤からなる群から選択され、前記コポリマーがエチレンアルキルアクリレートコポリマーおよびポリアクリレートコポリマーからなる群から選択される少なくとも１種の追加のコポリマーと任意選択的にブレンドされることを特徴とする配合組成物。
【請求項６】
前記コポリマーを架橋するのに十分な時間にわたり硬化され、任意選択的に後硬化されて前記コポリマーを更に硬化させ架橋させる請求項５に記載の配合組成物を含むエラストマー組成物であって、前記エラストマー組成物の体積増加が１１０％以下であることを特徴とするエラストマー組成物。
【請求項７】
コポリマーまたは配合組成物あるいはエラストマー組成物から製造された物品であって、前記物品が点火ワイヤ外被、ホース、ダンパ、シール、ガスケット、点火プラグブーツ、定速ジョイントブーツおよびシャフトブーツからなる群から選択され、前記ポリマーが請求項１、２、３または４において特徴付けられ、前記配合組成物が請求項５において特徴付けられ、前記エラストマー組成物が請求項６において特徴付けられることを特徴とする物品。
【手続補正２】
【補正対象書類名】明細書
【補正対象項目名】０１０５
【補正方法】変更
【補正の内容】
【０１０５】
ある程度の詳しさで本発明をかくして記載し例示してきたが、特許請求の範囲がそれゆえに限定されるべきでなく、特許請求の範囲とその均等物の各要素の表現に釣り合った範囲を与えられるべきであることが認められるべきである。
以下に、本発明の好ましい態様を示す。
［１］  耐高温性および耐油性を維持しつつ、硬化したコンパウンドの低温度範囲を改善するコポリマーであって、
（ａ）１０〜５０重量％のエチレンコモノマー、
（ｂ）５〜５５重量％の第１のアルキルアクリレートコモノマー、
（ｂ）１５〜８０重量％の第２のアルキルアクリレートコモノマー、および任意選択的に
（ｄ）０〜７重量％の１，４−ブテン二酸のモノアルキルエステルコモノマー
を含み、
全てのパーセントは、前記コポリマー中の成分（ａ）〜（ｄ）の全重量を基準にしていることを特徴とするコポリマー。
［２］  前記１，４−ブテン二酸のモノアルキルエステルコモノマーが０．５〜７重量％であることを特徴とする［１］に記載のコポリマー。
［３］（ａ）１８〜５０重量％のエチレンコモノマー、
（ｂ）１０〜４０重量％の第１のアルキルアクリレートコモノマー、
（ｃ）１５〜６５重量％の第２のアルキルアクリレートコモノマー、および
（ｄ）２〜５重量％の１，４−ブテン二酸のモノアルキルエステルコモノマー
を含むことを特徴とする［１］に記載のコポリマー。
［４］  前記第１のアルキルアクリレートがメチルアクリレートまたはエチルアクリレートのいずれかであり、前記第２のアルキルアクリレートがアルキル基中に２〜１０個の炭素原子を有することを特徴とする［１］〜［３］のいずれか１項に記載のコポリマー。
［５］  前記第２のアルキルアクリレートがアルキル基中に４〜８個の炭素原子を有することを特徴とする［４］に記載のコポリマー。
［６］  前記第１のアルキルアクリレートがメチルアクリレートであり、前記第２のアルキルアクリレートがｎ−ブチルアクリレートであることを特徴とする［５］に記載のコポリマー。
［７］  全アクリレート分が前記コポリマーの約４０〜７５重量％を構成することを特徴とする［６］に記載のコポリマー。
［８］  全アクリレート分が前記コポリマーの約４７〜７０重量％を構成することを特徴とする［７］に記載のコポリマー。
［９］（ａ）２１〜４１重量％のエチレンコモノマー、
（ｂ）２０〜２８重量％のメチルアクリレートコモノマー、
（ｃ）３６〜４６重量％のｎ−ブチルアクリレートコモノマー、および
（ｄ）３〜５重量％の１，４−ブテン二酸のモノエチルエステルコモノマー
を含むことを特徴とする［６］に記載のコポリマー。
［１０］  ［１］〜３のいずれか１項に記載のコポリマーを含み、酸化防止剤、内部用離型剤、可塑剤、硬化剤、促進剤および充填剤からなる群から選択される少なくとも１種の追加の成分を更に含むことを特徴とする配合組成物。
［１１］  前記第２のアルキルアクリレートがアルキル基中に４〜８個の炭素原子を有することを特徴とする［１０］に記載の配合組成物。
［１２］  前記第１のアルキルアクリレートがメチルアクリレートであり、前記第２のアルキルアクリレートがｎ−ブチルアクリレートであることを特徴とする［１１］に記載の配合組成物。
［１３］  全アクリレート分が前記コポリマーの約４０〜７５重量％を構成することを特徴とする［１２］に記載の配合組成物。
［１４］  全アクリレート分が前記コポリマーの約４７〜７０重量％を構成することを特徴とする［１３］に記載の配合組成物。
［１５］（ａ）２１〜４１重量％のエチレンコモノマー、
（ｂ）２０〜２８重量％のメチルアクリレートコモノマー、
（ｃ）３６〜４６重量％のｎ−ブチルアクリレートコモノマー、および
（ｄ）３〜５重量％の１，４−ブテン二酸のモノエチルエステルコモノマー
を含むコポリマーを含むことを特徴とする［１２］に記載の配合組成物。
［１６］  ［１０］に記載の配合組成物を含むエラストマー組成物であって、前記配合組成物が前記コポリマーを架橋するのに十分な時間にわたり硬化され、任意選択的に後硬化されて前記コポリマーを更に硬化させ架橋させることを特徴とするエラストマー組成物。
［１７］  前記第２のアルキルアクリレートがアルキル基中に４〜８個の炭素原子を有することを特徴とする［１６］に記載のエラストマー組成物。
［１８］  前記第１のアルキルアクリレートがメチルアクリレートであり、前記第２のアルキルアクリレートがｎ−ブチルアクリレートであることを特徴とする［１７］に記載のエラストマー組成物。
［１９］  全アクリレート分が前記コポリマーの約４０〜７５重量％を構成することを特徴とする［１８］に記載のエラストマー組成物。
［２０］  全アクリレート分が前記コポリマーの約４７〜７０重量％を構成することを特徴とする［１９］に記載のエラストマー組成物。
［２１］  （ａ）２１〜４１重量％のエチレンコモノマー、
（ｂ）２０〜２８重量％のメチルアクリレートコモノマー、
（ｃ）３６〜４６重量％のｎ−ブチルアクリレートコモノマー、および
（ｄ）３〜５重量％の１，４−ブテン二酸のモノエチルエステルコモノマー
を含むコポリマーを含むことを特徴とする［１８］に記載のエラストマー組成物。
［２２］  点火ワイヤ外被、ホース、ダンパ、シール、ガスケット、点火プラグブーツ、定速ジョイントブーツおよびシャフトブーツからなる群から選択される物品であって、
（ａ）［１］に記載のコポリマーを提供する工程、
（ｂ）前記コポリマーを、酸化防止剤、内部用離型剤、可塑剤、硬化剤、促進剤および充填剤からなる群から選択される少なくとも１種の追加の成分と配合して、配合組成物を形成する工程、
（ｃ）前記配合組成物を所望の形状に成形する工程、および
（ｄ）前記コポリマーを架橋するのに十分な時間にわたり前記配合組成物を硬化させ、任意選択的に後硬化させて前記配合組成物を更に硬化させる工程
によって形成されることを特徴とする物品。
［２３］  エチレン、メチルアクリレートコモノマー、ｎ−ブチルアクリレートコモノマーおよび任意選択的に０〜７重量％の１，４−ブテン二酸のモノアルキルエステルコモノマーの共重合から誘導される、耐高温性および耐油性を維持しつつ、硬化したコンパウンドの低温度範囲を改善するエチレンコポリマーであって、前記メチルアクリレートが、５重量％の下限から、ｎ−ブチルアクリレートが４１重量％で存在する時の４５重量％からｎ−ブチルアクリレートが１５重量％で存在する時の４７．５重量％まで直線的に変わる上限まで前記コポリマー中に存在し、前記ｎ−ブチルアクリレートが、メチルアクリレートが２３〜４７．５重量％の範囲内で存在する時の１５重量％の下限から、およびメチルアクリレートが５重量％で存在する時の５７重量％の下限から、およびメチルアクリレート５重量％での前記下限とメチルアクリレート２３重量％での前記下限との間で直線的に変わる下限から、メチルアクリレートが４５重量％で存在する時の４１重量％の上限まで、およびメチルアクリレートが５重量％で存在する時の８０重量％の上限まで、およびメチルアクリレート４５〜５重量％の間で直線的に変わる上限まで前記コポリマー中に存在し、残りがエチレンであることを特徴とするエチレンコポリマー。
［２４］  前記第１のアルキルアクリレートコモノマーが１０〜４０重量％で前記コポリマー中に存在するメチルアクリレートであり、前記第２のアルキルアクリレートコモノマーが、メチルアクリレートが２３〜４３重量％の範囲内で存在する時の１５重量％の下限から、およびメチルアクリレートが１０重量％で存在する時の４７重量％の下限から、およびメチルアクリレート１０重量％での前記下限とメチルアクリレート２３重量％での前記下限との間で直線的に変わる下限から、メチルアクリレートが４０重量％で存在する時の３５重量％の上限まで、およびメチルアクリレートが１０重量％で存在する時の６５重量％の上限まで、およびメチルアクリレート４０〜１０重量％の間で直線的に変わる上限まで前記コポリマー中に存在するｎ−ブチルアクリレートであることを特徴とする［１］に記載のコポリマー。
［２５］  前記第１のアルキルアクリレートコモノマーが１５〜３５重量％で前記コポリマー中に存在するメチルアクリレートであり、前記第２のアルキルアクリレートコモノマーが、メチルアクリレートが２７〜３０重量％の範囲内で存在する時の２０重量％の下限から、およびメチルアクリレートが１５重量％で存在する時の４５重量％の下限から、およびメチルアクリレート１５重量％での前記下限とメチルアクリレート２７重量％での前記下限との間で直線的に変わる下限から、メチルアクリレートが３０重量％で存在する時の４５重量％の上限まで、およびメチルアクリレートが１５重量％で存在する時の６０重量％の上限まで、およびメチルアクリレート３０〜１５重量％の間で直線的に変わる上限まで前記コポリマー中に存在するｎ−ブチルアクリレートであることを特徴とする［１］に記載のコポリマー。
［２６］  前記１，４−ブテン二酸のモノアルキルエステルコモノマーが０．５〜７重量％のエチル水素マレエートであることを特徴とする［２５］に記載のコポリマー。
［２７］  前記１，４−ブテン二酸のモノアルキルエステルコモノマーが２〜５重量％で存在するエチル水素マレエートであることを特徴とする［２５］に記載のコポリマー。
［２８］  ［２３］〜［２７］のいずれか１項に記載のコポリマーを含み、酸化防止剤、内部用離型剤、可塑剤、硬化剤、促進剤および充填剤からなる群から選択される少なくとも１種の追加の成分を更に含むことを特徴とする配合組成物。
［２９］  ［２８］に記載の配合組成物を含むエラストマー組成物であって、前記配合組成物が前記コポリマーを架橋するのに十分な時間にわたり硬化され、任意選択的に後硬化されて前記コポリマーを更に硬化させ架橋させることを特徴とするエラストマー組成物。
［３０］  ガラス転移温度Ｔｇが−４７℃〜−３０℃であることを特徴とする［２３］に記載のエチレンコポリマー。
［３１］  前記エラストマー組成物の体積増加ＶＩが１１０％以下であることを特徴とする［２９］に記載のエラストマー組成物。
［３２］  ［２９］に記載のエラストマー組成物を含むことを特徴とするゴム物品。
［３３］  ［２９］に記載のエラストマー組成物を含むことを特徴とするゴム物品。
［３４］  エチレンアルキルアクリレートコポリマーおよびポリアクリレートコポリマーからなる群から選択される少なくとも１種の追加のコポリマーと組み合わせた［１］〜［３］のいずれか１項に記載のコポリマーのブレンド。
［３５］  ［３４］に記載のコポリマーブレンドを含み、酸化防止剤、内部用離型剤、可塑剤、硬化剤、促進剤および充填剤からなる群から選択される少なくとも１種の追加の成分を更に含むことを特徴とする配合組成物。
［３６］  ［３５］に記載の配合組成物を含むエラストマー組成物であって、前記配合組成物が前記コポリマーを架橋するのに十分な時間にわたり硬化され、任意選択的に後硬化されて前記コポリマーを更に硬化させ架橋させることを特徴とするエラストマー組成物。